FR 2725453 A1 19960412 FR 9411898 A 19941005 :1 COMPOSITIONS RENFORCANTES COMPRENANT UNE SILICE PRECIPITEE POUR POLYMERES THERMOPLASTIQUES AYANT DES PROPRIETES D'ANTI- MOTTAGE ET D'ECOULEMENT AMELIOREES L'invention a pour objet une composition renforcante pour polymères thermoplastiques ayant des propriétés d'anti-mottage et d'écoulement améliorées, comprenant au moins une silice précipitée. L'invention concerne notamment une composition renforçante pour polymères de chlorure de vinyle, ladite composition pouvant comprendre un copolymère dérivé du butadiène et/ou d'un ester acrylique et une silice précipitée. Certaines résines synthétiques, notamment les résines à base de polychlorure de vinyle ou de copolymère à teneur majoritaire en chlorure de vinyl sont largement utilisées dans l'industrie du bâtiment en raison notamment de leur faible prix et de leurs bonnes propriétés physiques et/ou chimiques. Néanmoins elles présentent de faibles résistance au choc à température ambiante ou à basse température ou bien également après vieillissement. On a proposé de pallier ces défauts en incorporant à ces résines thermoplastiques des produits appelés additif choc qui sont généralement des polymères présentant un certain caractère élastomérique. La quantité pondérale d'élastomère dans ces additifs choc peut varier dans une large mesure. Elle s'échelonne généralement de 40 à 70 %. Cependant, si l'on désire augmenter cette teneur pondérale en élastomère dans l'additif choc, afin d'en augmenter son efficacité, on constate, lors de l'isolement dudit additif sous forme de poudre et, également, lors du stockage, un mottage important. Ceci entraîne des difficultés de manipulation et est rédhibitoire pour un transport des additifs par voie pneumatique. Dans le brevet US 3 985 703 on décrit un procédé qui permet d'obtenir des poudres de polymère acrylique coeur/écorce ayant des teneurs en partie élastomérique allant de 55 à 85 % qui possèdent des propriétés d'écoulement et d'anti-mottage améliorées. Ce procédé consiste à ajouter notamment au moment du séchage desdites poudres par atomisation 0,01 à 1,5 % de particules inertes de silice micronisée de diamètre de particules égal à 0,012 micron. On a maintenant trouvé une composition renforcante pour polymère thermoplastique comprenant au moins un additif choc, ayant des propriétés d'anti- mottage et de coulabilité améliorées, caractérisée en ce qu'elle comprend en outre une silice précipitée. Selon la présente invention on entend par silice précipitée une silice consistant en particules primaires de l'ordre de 10 à 60 nanomètres qui s'associent pour former des agglomérats qui possèdent des grandeurs moyennes allant de 3 à microns. De préférence, on utilise des silices précipitées ayant des agglomérats qui possedent des grandeurs moyennes allant de 3 a 80 microns et de préférence de 5 à 60 microns. La teneur en Si02, déterminée par rapport à la substance calcinée pendant 2 heures à 1000 C est supérieure à 98 %. Selon la présente invention, on utilise des silices précipitées ayant une surface spécifique (BET) allant de 25 à 700 m2/g et, de préférence, allant de 50 à 500 m2/g. Selon la présente invention on utilise aussi bien des silices précipitées hydrophobes qu'hydrophiles. La préparation de telles silices précipitées est décrite dans la littérature et ne constitue pas l'objet de l'invention. A titre d'illustration des additifs choc utilisables selon la présente invention, on peut citer notamment les copolymères greffés dérivés d'un diène conjugé tel que butadiéne ou isoprène choisis parmi les résines thermoplastiques butadiène-styrène telles que les résines acrylonitrile-butadiène-styrène (résines ABS), les résines ester alkylméthacrylique-butadiène-styrène (resine MBS), les resines ester alkylacrylique et/ou méthacrylique-butadiène-styréne. Parmi les résines ester alkylméthacryliques, on peut citer en particulier les résines ester méthylméthacrylique-butadiène-styrène, les résines ester éthylméthacrylique-butadiéne-styrène, les résines esterbutylmétha- crylique-butadiène-styrène, les résines ester laurylméthacryliquebutadiène-styrène. S'agissant des résines ester alkylacrylique-butadiène-styrène, on peut citer celles dérivées des acrylates de méthyle, d'éthyle, de butyle ou d'éthyl-2 hexyle. On peut également citer les copolymères greffés comprenant un tronc consistant en copolymère statistique d'un diène conjugué et d'un acrylate d'alkyle en C2-C12 sur lequel sont greffées des chaines d'un copolymère de méthacrylate d'alkyle en C1-C4 et d'acrylate d'alkyle en C1-C8, le copolymère tronc pouvant en outre renfermer des motifs dérivés d'un agent réticulant renfermant au moins deux groupement CH2 = C, lesdits copolymères ayant été décrits par exemple dans les brevets français 2 551 446 et 2 551 447 dont le contenu est incorporé par référence. On peut également utiliser des résines dérivées du butadiène, thermoplastiques lors de la mise en oeuvre et avant vulcanisation, telles que la gomme styrène-butadiène (SBR), la gomme nitrile-butadiène (NBR), la gomme acrylate-butadiène (ABR). Parmi ces polymères dérivés du butadiène, on donne la préférence aux résines MBS et ABS. On peut également utiliser des résines essentiellement acryliques, c'esta- dire renfermant plus de 90 % en poids d'ester acrylique polymérisé. Selon la présente invention, la teneur en élastomère dans l'additif choc polymérique est au moins égale à 60 % en poids et, de préférence comprise entre % et 90 %. La composition renforcante selon la présente invention comprend au moins % en poids d'additif choc et, de préférence de 95 % à 99 %; et au plus 20 % en lo poids de silice précipitée et de préférence 1 % à 5 %. Le polymère thermoplastique dans lequel on peut incorporer la silice précipitée conforme à l'invention en vue d'en améliorer la résistance au choc peut notamment consister en polymère du type des polycondensats, notamment polyesters tel que polybutylène téréphtalate, polycarbonates, polyamides ou encore du type des polymères comme, par exemple, polyméthacrylates et notamment polyméthylméthacrylate. Le polymère thermoplastique peut également consister en un ou plusieurs polymères d'addition choisis dans le groupe formé par les homopolymères du chlorure de vinyle qui peuvent être éventuellement surchlorés et les copolymères qui résultent de la copolymérisation du chlorure de vinyle avec un ou plusieurs comonomères éthyléniquement insaturés et qui renferment au moins 80 % en poids de chlorure de vinyle polymérisé. A titre de comonomères pour la préparation de tels copolymères conviennent notamment les halogénures de vinylidène comme le chlorure ou le fluorure de vinylidène, les carboxylates de vinyle comme l'acétate de vinyle, le propionate de vinyle, le butyrate de vinyle, les acides acryliques et méthacrylique ainsi que les nitriles, amides et esters d'alkyle qui en dérivent, notamment acrylonitrile, acrylamide, méthacrylamide, méthacrylate de méthyle, acrylate de méthyle, acrylate de butyle, acrylate d'éthyle, acrylate d'éthyl-2 hexyle, les dérivés vinylaromatiques tels que styrène, vinylnaphtalène, les oléfines telles que bicyco(2.2.1)hept-2-ène, bicyclo(2.2.1)hepta-2,5-diène, éthylène, propène, butène-1. Parmi ces polymères, I'invention concerne tout particulièrement les homoet copolymères du chlorure de vinyle. La composition renforcante de la présente invention est utilisée à raison de 1 à 15 parties pour 100 parties en poids de polymère thermoplastique et, de préférence, de 4 à 9 parties. L'invention concerne également les compositions comprenant le polymère thermoplastique et la composition renforcante tels que définis ci-avant. Elle concerne également de telles compositions renfermant en outre, et en fonction notamment des conditions de mise en oeuvre ou de transformation et/ou des applications auxquelles elles sont destinées, les additifs usuels tels que pigments et/ou charges, plastifiants, antioxydants, stabilisants lumière ou ultraviolets. A titre d'illustration de ces additifs, on peut citer les 13-dicétones, hydrotalcites, dihydropyridines, les sels d'acides carboxyliques des métaux tels que Li, Na, K, Mg, Ca, Sr, Ba, Pb, Zn, Cd, Zr, AI, Si, Sb, Bi ou de couples de ces métaux tels que le Ca/Zn, Ba/Ca, Ca/Cd, Ba/Zn; des mercaptides et notamment des lo mercaptides d'étain; des alkyl- ou arylphosphites des composés époxydés; des polyols; des lubrifiants internes ou externes tels que les cires esters, les esters d'acides gras, les cires de polyéthylene oxydé ou non, I'huile de ricin hydrogénée, le mono-oléate ou le stéarate de glycérol, les esters d'acide montanique les charges telles que le dioxyde de titane ou le carbonate de calcium. A l'exception des plastifiants qui peuvent en général être utilisés à des taux pouvant atteindre 100 % du poids du polymère thermoplastique, les autres additifs précités peuvent être utilisés à des taux pouvant représenter 0,05 à 20 % du poids du polymère thermoplastique. La composition renforcante selon la présente invention peut être préparée par simple mélange à sec des constituants de la composition dans un appareil qui assure une bonne dispersion de poudres de faible granulométrie. A cet effet on peut utiliser des mélangeurs type Cloup tournant à une vitesse d'au moins 5000 tr/mn et de préférence entre 7000 et 10000 tr/mn. L'additif choc et la silice précipitée peuvent être incorporés en mélange (composition renforçante) ou tels quels dans le polymère thermoplastique avant, en même temps ou après les autres additifs mentionnés précédemment lorsqu'il en est fait usage. La silice précipitée peut être également introduit au moment du séchage de l'additif choc qui peut être réalisé notamment par atomisation. Les exemples qui suives illustrent l'invention. Préparation des compositions renforçantes selon l'invention. Les compositions ont été préparées avec les constituants ci-après: Additif choc L'additif choc de type coeur/écorce (80/20) est préparé suivant la technique décrite dans le brevet U.S. No 4 278 576 qui utilise une technique de polymérisation en émulsion standard à savoir, le polymère acrylique coeur/écorce est préparé en utilisant 79,2 parties d'acrylate de butyl, 0,4 partie de butylène glycol diacrylate et 0,4 partie de diallyl maléate comme coeur élastomérique suivi d'une polymérisation de 20 parties de méthacrylate de méthyle. La poudre est obtenue à partir de l'émulsion par séchage par atomisation. La teneur en eau de l'additif est de 1 %. Silices précipitées Sl. Silice précipitée commercialisée par la Société OMNIA sous la dénommination NEOSIL GP. S2. Silice précipitée commercialisée par la Société DEGUSSA sous la dénommination FK 500 LS. S3. Silice précipitée commercialisée par la Société DEGUSSA sous la dénommination FK 320 DS. S4. Silice précipitée commercialisée par la Société DEGUSSA sous la dénommination SIPERNAT D 17. S5. Silice précipitée commercialisée par la Société DEGUSSA sous la dénommination SIPERNAT D 10. Nous avons reporté dans le tableau 1 ci-après les caractéristiques essentielles des silices précipitées utilisées. Silice Précipitée Caractéristiques S S2 S3 S4 S5 Grandeur Moyenne des agglomérats 1i1 3,5 4 10 5 (en microns) Surface BET (en m2/g) 200 450 170 100 90 hydrophobe + + hydrophile + + + TABLEAU 1 Les compositions renforçantes sont réalisées par mélange à sec des différents constituants, à température ambiante dans un mélangeur du type "Cloup" tournant à 7000 tr/mn. Sur le mélange obtenu on effectue: - le test de mottage - le test de l'aptitude à l'écoulement désigné ci-après par coulabilité. - Test de mottaqe Il est effectué avec un dispositif tel que représenté sur la figure unique. On dépose sur une plaque de PVC (1) de 60 X 60 mm et d'épaisseur 7 mm un cylindre creux (2) de hauteur égale à 50 mm et de diamètre intérieur égal à 55 mm. On introduit 20 g de poudre dans le cylindre (2) on aplanit la surface et on applique un disque (3) de diamètre égal à 55 mm et d'épaisseur 10 mm. Sur ce disque on applique un cylindre plein (4) en PVC de diamètre 50 mm et de hauteur égale à 40 mm puis une plaque (5) de 85 X 85 mm et d'épaisseur égale à 6 mm. L'ensemble est introduit dans une étuve à 45 C et on dépose sur la plaque (5) un poids de 5 kg (6). On maintient 2 heures à 45 C. Après 2 heures, on retire le poids de 5 kg, la plaque (5) et le cylindre plein (4). On conserve à nouveau 30 minutes dans l'étuve à 45 C puis on laisse refroidir l'échantillon de poudre compactee à température ambiante pendant minutes. La poudre sous forme d'une pastille compactée est introduite dans un tamis de 12 mesh (ouverture de maille = 1,40 mm) d'une tamisette type Prolabo que l'on met en vibration (indice 5,5). On relève le poids restant toutes les 5 secondes et le temps au bout duquel % du produit est passé. Les résultats sont exprimés en secondes: - plus le temps est élevé pour que 60 % du produit passe, plus le mottage est important. - Le test de l'aptitude à l'écoulement ou coulabilité est effectué selon la norme internationale ISO 6186-1980 (F). Les résultats sont exprimés en secondes. Plus le temps est élevé plus l'aptitude à l'écoulement est mauvaise. Les résultats des tests de mottage et d'aptitude à l'écoulement effectués sur des compositions renforçantes à base d'additif choc A1 et de silice précipitée sont reportés dans le tableau 2. Dans ce tableau les proportions des constituants dans la composition renforçante sont exprimées en pourcentage en poids. ADDITIFS SILICE PRECIPITEE MOTTA COULA EXEMPLES CHOC (%) GE BILITE (%) S 1 S2 S3 S4 S5 (Secon- (Secon- -l: [ Ides) des) 1 (témoin) 100 _ 80 Ne coule ____, pas 2 99 1 15 11 C 3 98 2 l 5 14,5 C 4 99 1 8 12,5 C 99 1 5 10,5 C 6 99 i1 9 10 C 7 99 t 1 13 10 C c = coule TABLEAU 2 Evaluation de la résistance au choc des composions selon l'invention On prépare à 25 C une composition contenant (parties en poids): - 100 parties d'un homopolymère du chlorure de vinyle de KW = 67, - 2,5 parties de phosphite de plomb, - 1,5 parties de stéarate de calcium, - 6 parties de carbonate de calcium, - 4 parties de Ti02, - 1 partie d'un "processing aid" (Metablen P550 commercialisé par la société Metablen B.V.), - 0,2 partie acide 12 stéarique, - 0,3 partie de Loxiol G60 (lubrifiant interne), - 4 parties de cires de polyéthylène (lubrifiant externe) et 6 parties de la composition renforçante de l'exemple 1 non conforme à l'invention [---> exemple 8, tableau 3] ou 9 parties de la composition renforçante de l'exemple 2 conforme à l'invention [--> exemple 9, tableau 3] A partir des compositions de PVC précédemment obtenues on réalise des éprouvettes pour effectuer les essais de détermination des caractéristiques de résistances au choc Charpy entaillé suivant la norme BS: 2782. Pour préparer les éprouvettes pour les essais au Choc CHARPY, les compositions de résine de PVC résultant des mélanges des ingrédients précités sont calandrées à 175 C pendant 6 minutes sur une calandreuse du type SCHWANBENTHAN, puis moulées à 190 C sur une presse DERRAGON, pendant 5 minutes sous une pression de 200 bars, sous la forme de plaques, le refroidissement desdites plaques ayant lieu sous presse. Les éprouvettes sont découpées au moyen d'une scie circulaire puis d'une entailleuse pour les essais de Choc CHARPY. L'épaisseur des éprouvettes, dont la forme est celle prescrite par la norme o10 précitée est de 2,5 mm. Les résultats sont reportés dans le tableau 3. EXEMPLES Energie de casse % DE CASSE (en KJ/m2) 8 (témoin) 16,6 0 9 15,5 0 On peut constater que l'addition de silice précipitée (exemple 9) ne modifie quasiment pas la résistance au choc de la composition de PVC. REVENDICATIONS 1. Composition renforçante pour polymère thermoplastique comprenant au moins un additif choc, caractérisée en ce qu'elle comprend en outre une silice précipitée. 2. Composition selon la revendication 1, caractérisée en ce que la silice précipitée a des agglomérats qui ont des grandeurs moyennes allant de 3 à microns. 3. Composition selon la revendication 2, caractérisée en ce que la silice précipitée a des agglomérats qui ont des grandeurs moyennes allant de 5 à microns. 4. Composition selon l'une des revendications 1 à 3, caractérisée en ce que la silice précipitée a une surface spécifique allant de 25 à 700 m2/g. 5. Composition selon la revendication 4, caractérisée en ce que la silice précipitée a une surface spécifique allant de 50 à 500 m2/g. 6. Composition selon la revendication 1, caractérisée en ce que l'additif choc est une résine acrylique renfermant plus de 90 % en poids d'ester acrylique polymérisé. 7. Composition selon l'une quelconque des revendications 1 à 6, caractérisée en ce qu'elle comprend au moins 80 % en poids d'additif choc et au plus 20 % en poids de silice précipitée. 8. Composition selon la revendication 7, caractérisée en ce qu'elle comprend de 95 % à 99 % en poids d'additif choc, et de 1 % à 5 % en poids de silice précipitée. 9. Composition de polymère thermoplastique renfermant une composition renforçante selon l'une quelconque des revenication 1 à 8. 10. Composition de polymère thermoplastique selon la revendication 9 dans laquelle le polymère thermoplastique est un homo- ou copolymère du chlorure de vinyle.